Brevet FR2909483A1 — publié le 20080606

La présente invention concerne un condensateur électrochimique comportant deux électrodes en carbone et un électrolyte aqueux situé à l'interface des deux électrodes ainsi qu'un procédé de fabrication du condensateur. Un condensateur électrochimique est ici un dispositif permettant de stocker l'énergie électrique provenant de la séparation d'espèces chargées et/ou de réactions d'oxydoréduction. Il est connu d'utiliser des condensateurs électrochimiques à double couche où les espèces chargées sont séparées à l'interface électrode/électrolyte. L'énergie électrique est ainsi stockée sous forme électrostatique par séparation de charges. Ainsi, le brevet US 2 800 616 décrit un condensateur comportant deux électrodes identiques en carbone poreux et un électrolyte inorganique aqueux tel qu'une solution de chlorure d'ammonium (NH4CI) ou une solution d'acide sulfurique (H2SO4). Il est aussi connu d'utiliser des condensateurs à double couche comportant des électrodes en carbone activé. Ainsi, le brevet US 3 288 641 décrit un condensateur à double couche comportant deux électrodes en carbone activé traité par des métaux ou des halogénures métalliques. Le brevet US 4 313 084 divulgue deux électrodes comprenant une même pâte formée par du carbone activé mélangé avec de l'acide sulfurique. Enfin, le brevet US 4 562 511 décrit un condensateur dont une électrode est en carbone activé et l'autre électrode est constituée de métal conducteur. L'électrolyte employé dans ce type de condensateur est aqueux ou organique. L'électrolyte aqueux conduit à une assez faible densité d'énergie car la tension de fonctionnement maximale est d'environ 0,6 à 0,7 V. En effet, la densité d'énergie (E) est proportionnelle à la capacitance (C) et au carré de la tension de fonctionnement (U) comme le montre la formule générale suivante : E=1*C*U2 2 La tension de fonctionnement maximale avec un électrolyte de type organique est en général autour de 2,3 à 2,5 V. Ainsi, les électrolytes 2909483 2 organiques sont habituellement privilégiés pour obtenir une meilleure densité d'énergie. La puissance délivrée (P) par le condensateur est proportionnelle au carré de la tension (U) mais inversement proportionnelle à la résistance 5 série (Ra), comme le montre la formule suivante: U2 P=4*Rs La résistance série (Ra) correspond à la somme de toutes les résistances imposées par les éléments constituant le condensateur, dont en particulier l'électrolyte. Or les électrolytes aqueux ont une conductivité plus 10 élevée que celle des électrolytes organiques. A titre d'exemple, la conductivité d'une solution 1M de H2SO4 est d'environ 0,02 S.cm-1, et celle d'une solution organique d'environ 1 S.cm"'. La contribution de la résistance série implique donc une puissance délivrée en présence d'électrolyte aqueux en général plus importante qu'en présence d'électrolyte organique. 15 En conséquence, les condensateurs électrochimiques ne présentent pas à la fois une puissance délivrée importante et une densité d'énergie importante. Un but de la présente invention est de fournir un condensateur électrochimique de capacité et de tension de fonctionnement élevées en 20 milieu aqueux, engendrant ainsi une densité d'énergie et une puissance délivrée plus importantes. A cet effet, selon un premier aspect, l'invention a pour objet un condensateur électrochimique comportant une première électrode et une deuxième électrode comprenant chacune du carbone et un électrolyte 25 aqueux situé à l'interface des deux électrodes, caractérisé en ce que la surface du carbone de la première électrode présente un taux atomique de fonctionnalisation multiplié par un facteur égal à au moins 2 par rapport au taux atomique de fonctionnalisation de la surface du carbone de la deuxième électrode. 30 Une surface de carbone est dite fonctionnalisée lorsque cette surface présente des hétéroatomes liés à un ou plusieurs atomes de carbone. Les hétéroatomes sont ici des atomes appartenant à la famille des 2909483 3 chalcogènes ou des pnictogènes, notamment O, N, S ou P. Selon un mode de réalisation préféré, la surface du carbone est fonctionnalisée par des fonctions oxygénées, azotées, soufrées et/ou phosphorées. Le taux atomique de fonctionnalisation est déterminé ici par la somme 5 des taux atomiques des hétéroatomes liés à un ou plusieurs atomes de carbone et présents à la surface du carbone. Selon un mode de réalisation préféré, la surface du carbone de la première électrode comporte au moins deux fois plus de fonctions oxygénées que la surface du carbone de la deuxième électrode. Une 10 fonction oxygénée correspond ici à un atome d'oxygène engagé dans une liaison simple avec un ou deux atomes de carbone, formant: par exemple des fonctions phénoliques ou étherées, dans une liaison double avec un atome de carbone formant par exemple des fonctions quinoniques, ou à la fois dans des liaisons doubles et simples formant par exemple des fonctions 15 carboxyliques ou lactoniques. De préférence, la masse en carbones des deux électrodes est sensiblement identique. En fonctionnement, le condensateur est relié soit à une source de courant, permettant la charge du condensateur, soit à un système auquel il 20 doit délivrer les charges stockées, permettant la décharge du condensateur. Lors de la charge, la première électrode comportant un taux atomique de fonctionnalisation plus important est alors reliée à la borne positive de la source de courant et cette électrode est de ce fait nommée électrode positive . La deuxième électrode est, quant à elle, reliée à la borne 25 négative et est nommée électrode négative . Lors de la décharge, le condensateur est relié au système alimenté auquel il délivre ur courant. En premier lieu, le condensateur selon l'invention présente une plus grande capacité que celle des condensateurs symétriques comportant deux électrodes identiques en carbone. 30 En effet, deux phénomènes de nature différente se produisent au niveau de chaque électrode lors du fonctionnement en charge et/ou en décharge du condensateur permettant d'augmenter la capacité du condensateur selon l'invention. La capacité du condensateur est ainsi 2909483 4 comprise entre 180 et 320 F.g"' (gramme de matériau carboné des électrodes). Lors de la charge, les ions présents dans l'électrolyte sont fixés de manière électrostatique à la surface de chaque électrode comme c'est le cas 5 des condensateurs symétriques à double couche. Cependant un autre phénomène se produit en plus de ce phénomène électrostatique. En effet, les deux électrodes sont également impliquées dans des réactions pseudofaradiques de nature différente. Cette contribution est connue sous le nom de pseudo-capacité. Les réactions pseudo-faradiques se produisent dans 10 des gammes de potentiels différentes. A titre d'exemple, lors de la charge à pH = 0, les réactions d'oxydoréduction se produisent au niveau de la deuxième électrode à environ -0,9 V vs Hg/Hg2SO4 alors qu'au niveau de la première électrode, elles se produisent à environ -0,1 V vs Hg/Hg2SO4. A titre d'exemple, les réactions d'oxydoréduction se déroulant au niveau du 15 pôle positif du condensateur sont susceptibles de faire intervenir les couples quinone/hydroquinone pour les fonctions oxygénées et les couples de fonctions C=NH/CH-NH2 et C-NHOH/C-NH2 pour les fonctions azotées, alors qu'au niveau du pôle négatif, les réactions d'oxydoréduction font intervenir la décomposition de l'eau et la sorption de l'hydrogène naissant 20 dans le carbone. Lors de la décharge, les réactions d'oxydoréduction qui se produisent sont les réactions inverses de celles se déroulant lors de la charge. En second lieu, la tension de fonctionnement du condensateur électrochimique selon l'invention est supérieure à celle d'un condensateur 25 symétrique. En effet, le taux atomique de fonctionnalisation plus grand de la surface du carbone sur la première électrode permet d'atteindre des potentiels positifs plus importants, notamment supérieurs à environ 0,6 V vs Hg/Hg2SO4, lors de la charge. Le potentiel de la deuxième électrode atteint, par exemple, jusqu'à -1,2 V vs Hg/Hg2SO4 sans dégagement de 30 dihydrogène, lors de la charge. Le condensateur selon l'invention comportant un électrolyte aqueux présente ainsi une tension maximale de fonctionnement d'environ 1,8 V. 2909483 5 De ce fait, le condensateur conforme à l'invention présente une densité d'énergie maximale égale à environ 30 W.h.kg-' (killogramme de matériau carboné des deux électrodes) et une puissance délivrée maximale égale à environ 37,5kW.kg-' (kilogramme de matériau carboné des deux 5 électrodes). Les condensateurs de l'état de la technique ne permettent pas d'atteindre de telles valeurs pour le couple densité d'énergie-puissance délivrée. Selon un mode de réalisation, l'électrolyte aqueux est choisi parmi les électrolytes aqueux couramment utilisés dans la technique. En particulier, 10 l'électrolyte aqueux est une solution aqueuse basique ou acide, de préférence une solution aqueuse comportant de l'acide sulfurique. La teneur en acide sulfurique de la solution aqueuse est préférentiellement comprise entre 0,5 et 6 mol.11, notamrnent égale à environ 1 mol.l"'. 15 La présence d'électrolyte aqueux dans le condensateur selon l'invention procure une puissance délivrée plus importante et une résistance plus faible que si l'électrolyte est organique. En outre, la tension de fonctionnement du condensateur selon l'invention étant importante, la puissance et l'énergie délivrées par le condensateur selon l'Invention sont 20 plus importantes que celles des condensateurs usuels comportant un électrolyte aqueux. Utiliser une solution aqueuse présente plusieurs autres avantages. L'utilisation d'une solution aqueuse est ainsi moins coûteuse qu'une solution comportant un solvant organique. De plus, l'utilisation d'une solution 25 aqueuse est moins contraignante lors de la mise en oeuvre du condensateur selon l'invention. En particulier, les condensateurs utilisant des électrolytes organiques doivent être fabriqués sous atmosphère exempte de vapeur d'eau. Par ailleurs, les électrolytes organiques présentent l'inconvénient de se décomposer avec émission de gaz nocifs et explosifs, tels que le 30 méthane, l'éthane, le dioxygène, le dihydrogène, le monoxyde de carbone et le dioxyde de carbone, lors de la charge et/ou la décharge du condensateur, ce qui n'est pas le cas des électrolytes aqueux. 2909483 6 Les électrodes comportent chacune du carbone. Selon un mode de réalisation préféré, la première électrode et/ou la deuxième électrode comportent du carbone activé. Le carbone brut, c'est-à-dire n'ayant subit aucun traitement oxydant 5 ou réducteur, est par exemple choisi parmi les carbones activés SUPER 50 de la société Norit et Maxsorb de la société Kansai. Le carbone, activé ou non, est un matériau relativement bon marché et permet avantageusement de diminuer les coûts de fabrication des électrodes. 10 Les carbones, activés ou non, bruts contiennent en général une teneur en atomes d'oxygène inférieure ou égal à 15%. Les carbones, activés ou non, bruts contiennent en général moins de 2% d'atomes d'azote, de soufre et/ou de phosphore. Dans le cas du carbone activé brut Norit, le carbone comporte environ 4,6 % d'atomes d'oxygène. 15 De préférence, le carbone activé brut de type Norit est le matériau brut de la première électrode. Si la surface du carbone brut, activé ou non, n'est pas assez fonctionnalisée, il n'est pas possible de permettre d'augmenter à la fois la capacité et la fenêtre de tension de fonctionnement du condensateur. Pour 20 ce faire, le carbone brut subit un traitement dit fortement oxydant augmentant ainsi la fonctionnalisation, notamment le nombre de fonctions telles que les fonctions oxygénées, azotées, soufrées et/ou phosphorées au sein du matériau. Ainsi, selon un mode de réalisation, le carbone utilisé à la première 25 électrode, activé ou non, est traité par une solution acide oxydante, notamment une solution d'acide nitrique à 30%. A la suite de ce traitement, le taux atomique de fonctionnalisation de la surface du carbone est multiplié par au moins 3 par rapport à celui de la surface du carbone brut. Selon un autre mode de réalisation, un carbone intrinsèquement riche 30 en hétéroatomes, par exemple en oxygène ou en azote, est utilisé comme matériau brut de la première électrode. On cite à titre d'exemple le carbone brut obtenu par carbonisation de biopolymères issus des algues marines décrit dans la publication Raymundo-Pinero E., Leroux F., Béguin F., A 2909483 7 High-Performance Carbon for Supercapacitor Obtained by Carbonization of a Seaweed Biopolymer, Adv. Mat. 2006, 18, 1877-1882. Lors de la charge, les fonctions oxygénées de surface du carbone de la première électrode interviennent dans des processus redox. Le carbone 5 activé fonctionnalisé peut être utilisé dans la première électrode dans la mesure où le potentiel de destruction de sa texture poreuse par oxydation électrochimique augmente d'environ 0,3 à 0,4 V. Selon un mode de réalisation, lors de la charge, l'hydrogène issu de la réduction de l'eau sur la deuxième électrode est adsorbé en quantité 10 importante dans les micropores du carbone. En particulier, lors de la charge, grâce à la forte surtension sur la deuxième électrode en carbone, activé ou non, le potentiel de cette électrode est déplacé vers des valeurs plus faibles que -0,62 V vs Hg/Hg2SO4 à pH=0 sans dégagement de dihydrogène. Selon un mode de réalisation, le volume massique des micropores de 15 diamètre inférieur ou égal à 0,7 nm du carbone, activé ou non, d'une des électrodes est supérieur à celui de l'autre électrode, en particulier le volume massique des micropores inférieur ou égal à 0,7 nm du carbone, activé ou non, de la deuxième électrode est supérieur à celui du carbone, activé ou non, de la première électrode. 20 A titre d'exemple, le volume massique des micropores de diamètre inférieur ou égal à 0,7 nm est compris entre 0,1 et 1,2 cm3.g"1, de préférence entre 0,6 cm3.g"' et 0,8 cm3.g-', mieux encore entre 0,61 et 0,67 cm3.g-' pour le carbone, activé ou non, de la deuxième électrode. Le volume massique des micropores de diamètre inférieur ou égal à 0,7 nm est compris entre 0,1 25 et 1,2 cm3.g-', de préférence entre 0,2 cm3.g-1 et 0,55 cm3.g-', mieux encore entre 0,49 et 0,50 cm3.g-'pour le carbone, activé ou non, de la première électrode. Le volume des micropores de diamètre inférieur ou égal à 0,7 nm est obtenu par le traitement Dubinin-Radushkevitch des isothermes d'adsorption de CO2. 30 La surface spécifique BET du carbone de la deuxième électrode, déterminée à partir des isothermes d'adsorption de diazote è 77 K, est de préférence comprise entre 50 m2.g"' et 3600 m2.g-1, notamment entre 3450 m2.g-' et 3570 m2.g-1, par exemple égale à environ à 3490 m2.g-1. La surface 2909483 8 spécifique du carbone de la première électrode est de préférence comprise entre 50 m2.g-let 3600 m2.g"', par exemple environ égale à 824 m2.g-'. Selon un mode de réalisation préféré, le carbone, activé ou non, brut de la deuxième électrode subit un léger traitement oxydant ou réducteur. Ce 5 traitement permet d'augmenter la capacité de la deuxième électrode. A titre d'exemple, dans un premier mode de réalisation, le carbone, activé ou non, brut est légèrement oxydé par de l'eau oxygénée à environ 20 % ou, dans un deuxième mode de réalisation, légèrement réduit par un traitement thermique autour de 700 C sous dihydrogène. Après le léger traitement 10 oxydant, le rapport entre les taux atomiques d'oxygène du carbone, activé ou non, de la deuxième électrode et le carbone, activé ou non, brut est inférieur ou égal à 1,5, voire inférieur ou égal à 1,32. Après le traitement réducteur, le rapport entre les taux atomiques d'oxygène du carbone, activé ou non, de la deuxième électrode et le carbone, activé ou non, brut est 15 inférieur ou égal à 0,06. Selon un mode de réalisation préféré, le condensateur électrochimique comprend en outre un séparateur disposé dans l'électrolyte entre la première et la deuxième électrodes. De préférence, le séparateur est une membrane. Par exemple, le séparateur est un papier en microfibres 20 de verre d'environ 0,18 mm d'épaisseur commercialisé par Fischer Bioblock, France. Selon un deuxième aspect, l'invention a trait à un procédé de fabrication d'un condensateur électrochimique conforme à l'invention comportant une étape où le carbone de la première électrode est oxydé par 25 une solution acide, notamment une solution aqueuse d'acide nitrique. Selon un mode de réalisation, le carbone est un carbone activé. Selon un mode de réalisation, le carbone, activé ou non, est soumis à un traitement fortement oxydant, notamment par une solution d'acide nitrique à environ 30 %. A la suite de ce traitement, le taux atomique de 30 fonctionnalisation est multiplié par au moins 3. En particulier, le taux atomique de fonctionnalisation en oxygène est multiplié par au moins 3. Selon un mode de réalisation préféré, le procédé comporte en outre une étape où le carbone, activé ou non, de la deuxième électrode subit un 2909483 9 traitement oxydant différent du traitement appliqué au carbone, activé ou non, de la première électrode. Après un léger traitement oxydant, le rapport entre les taux atomiques de fonctionnalisation de la surface du carbone, activé ou non, de la deuxième électrode et le carbone, activé ou non, brut 5 est inférieur ou égal à 1,5, voire inférieur ou égal à 1,32 . En variante, selon un autre mode de réalisation préféré, le procédé comporte une étape où le carbone, activé ou non, de la deuxième électrode subit un traitement réducteur. Après le traitement réducteur, le rapport entre les taux atomiques de fonctionnalisation de la surface du carbone, activé ou 10 non, de la deuxième électrode et le carbone, activé ou non, brut est inférieur ou égal à 0,06. Selon un troisième aspect, l'invention a pour objet l'utilisation d'un ou de plusieurs condensateurs électrochimiques selon l'invention ou obtenu(s) selon le procédé selon l'invention comme source d'énergie é'llectrique dans 15 un système électronique portable, dans une automobile, dans un tramway, dans un train, dans un avion et/ou dans un système stationnaire tel que les groupes électrogènes. Selon un mode de réalisation, les condensateurs selon l'invention sont disposés en série. 20 Selon un quatrième aspect, l'invention porte sur un système électronique portable, une automobile, un système de transport ferré tel qu'un tramway ou un train, un avion et un système stationnaire tel que les groupes électrogènes comportant indépendamment chacun un ou plusieurs condensateurs conforme(s) à l'invention ou obtenu(s) selon le procédé 25 conforme à l'invention. De façon avantageuse, le ou les condensateurs électrochimiques selon l'invention peuvent être associés à au moins une batterie ou une pile à combustible ou un moteur thermique, grâce à leur grande puissance et leur grande densité d'énergie. 30 Le condensateur selon l'invention présente l'avantage d'avoir des cycles de charge/décharge rapides. A titre d'exemple, pour un courant massique de 1A.g"', avec une solution à 1 mol.r1 d'acide sulfurique, un cycle de charge/décharge dure environ 280 s. De plus, le condensateur de la 2909483 10 présente invention a une durée de vie importante. A titre d'exemple, après 10 000 cycles, la perte de capacité se stabilise à 15%. Selon un cinquième aspect, l'invention porte sur un circuit électrique comportant, de préférence durant la charge, au moins un condensateur 5 selon l'invention ou obtenu(s) selon le procédé selon l'invention et une source de courant connectée aux bornes du condensateur de sorte que la première électrode est reliée à la borne positive de la source et la deuxième électrode est reliée à la borne négative. Durant la décharge, le condensateur est connecté à un système à alimenter en énergie électrique. 10 L'invention sera encore davantage illustrée à la lecture des exemples non limitatifs qui vont suivre. - La figure 1 est un schéma d'un condensateur conforme à l'invention durant la charge. 15 - La figure 2 est un schéma représentant la double couche électrochimique. - La figure 3 est un graphique représentant la capacité de décharge d'un condensateur AB conforme à l'invention en fonction du nombre de cycles de charge/décharge. 20 - La figure 4 est un graphique représentant deux voltammogrammes cycliques du carbone activé A et du carbone activé A oxydé obtenus dans une cellule à trois électrodes. - La figure 5 est un graphique représentant des voltammogrammes cycliques du carbone activé B obtenus dans une cellule à trois électrodes. 25 - La figure 6 est un graphique représentant un voltammogramme d'un condensateur conforme à l'invention. La figure 1 représente un condensateur conforme à l'invention durant la charge. Ce condensateur 1 est dénommé AB par la suite. Ce 30 condensateur comporte : - une première électrode 2 en carbone activé A ayant subi un traitement fortement oxydant décrit ci-dessous et 2909483 11 - une deuxième électrode 3 en carbone activé B ayant subi un léger traitement oxydant décrit ci-dessous. Ces deux électrodes 2 et 3 sont disposées en regard et séparées par un espace empli d'un électrolyte 4 formé d'une solution aqueuse d'acide 5 sulfurique à 1 mol.l-l. Un séparateur poreux 5 en papier de microfibres de verre de 0,18 mm d'épaisseur, commercialisé par la société Fischer Bioblock, est disposé dans l'électrolyte 4 entre les deux électrodes 2 et 3 et sépare l'espace contenant l'électrolyte 4 en deux compartiments. 10 Lors de la charge, la première électrode 2 est reliée au pôle positif d'une source de courant 6 par l'intermédiaire d'un fil conducteur 7. La deuxième électrode 3 est reliée au pôle négatif de la source 6 par l'intermédiaire d'un autre fil conducteur 8. Le stockage des charges s'effectue par deux processus. Le premier processus, montré sur la figure 2, 15 correspond au phénomène de séparation de charges par voie électrostatique. La figure 2 montre spécifiquement la première électrode 2 reliée à la borne positive de la source 6. Lors du passage du courant, une couche 9 comportant les anions 11 se forme dans l'électrolyte 4 à l'interface avec la surface polarisée positivement de l'électrode 2. LIne deuxième 20 couche 10 se forme sur cette première couche 9 dans l'électrolyte 4. La deuxième couche 10 comporte des cations 12 qui sont solvatés par le solvant 13 de l'électrolyte. Ces cations 12 migrent ainsi vers l'électrode négative 3 polarisée négativement. Parallèlement à ce phénomène de stockage de charges, des réactions d'oxydoréduction ont aussi lieu au 25 niveau de l'interface de chaque électrode 2 et 3 faisant intervenir en général les groupes quinone/hydroquinone pour les fonctions oxygénées et les couples de fonctions C=NH/CH-NH2 et C-NHOH/C-NH2 pour les fonctions azotées. Le carbone activé A brut est par exemple du carbone activé SUPER 30 500 de la société Norit . Un traitement fortement oxydant lui est appliqué sur sa surface destinée à venir au contact de l'électrolyte 4. II consiste à mélanger 1 g de carbone activé à 20 ml de HNO3 à 30% pendant 1 heure à 80 C. On obtient 2909483 12 ainsi le carbone activé A oxydé. Ensuite, le carbone activé A oxydé est lavé avec de l'eau distillée puis séché à 120 C pendant 12 heures. On obtient alors environ 1g du carbone activé A oxydé. Le carbone activé B brut est par exemple du carbone activé Maxsorb 5 de la société Kansai. Un léger traitement oxydant lui est appliqué sur sa surface destinée à venir au contact de l'électrolyte 4. Il consiste à mélanger 1g de carbone activé avec 40 ml d'H2O2 à 20 % à température ambiante pendant 1 heure. Ensuite, le carbone obtenu est lavé à l'eau distillée puis séché à 120 C 10 pendant 12 heures. On a obtenu environ 1 g de carbone activé B légèrement oxydé. Dans une variante, le carbone B subit au lieu du traitement oxydant un léger traitement réducteur consistant à chauffer le carbone activé B brut dans un four à 700 C pendant 1 heure sous une atmosphère de 15 dihydrogène. On obtient alors environ 1 g de carbone activé B réduit. La composition élémentaire des carbones activés A et B traités ou non, indiquée dans le tableau 1 qui suit, a été obtenue par XPS (X-ray Photoelectron Spectroscopy). Le spectromètre utilisé est le spectromètre VG ESCALAB 250 avec une source monochromatique (15 KV, 15mA) AIKa et 20 un analyseur à multidétection, sous une pression résiduelle de 10-8 Pa. Le carbone activé A présente ainsi sous forme oxydée une teneur atomique en oxygène multipliée par environ 3 par rapport au carbone activé A brut et aussi 1, 3 % d'atomes d'azote, non présents dans le carbone activé A brut. 25 Selon le tableau 1, le carbone activé B ayant subi un léger traitement oxydant présente une teneur atomique en oxygène multipliée par environ 1,3 et celui ayant subi un léger traitement réducteur une teneur divisée par un facteur d'environ 16, par rapport au carbone activé B brut. De plus, les traitements oxydant ou réducteur effectués sur le 30 carbone B n'engendrent pas d'atomes d'azote détectables par l'analyse chimique. 2909483 13 Échantillon C O N (at%) (at%) (at%) A 95.4 4.6 - A oxydé par HNO3 83.9 14.8 1.3 B 95.0 5.0 - B oxydé par H2O2 93.4 6.6 - B réduit par H2 99.7 0.3 - 10 Tableau 1. Le tableau 2 qui suit donne le volume massique microporeux des carbones activés A et B, traités ou non, déterminé à partir des isothermes d'adsorption de dioxyde de carbone à 273K (Autosorb, Quantachrome ). Ainsi, le carbone activé A oxydé présente un volume massique 15 microporeux d'environ 0,5 cm3.g"'. Le carbone activé B légèrement oxydé ou réduit présente un volume massique microporeux compris entre 0,61 et 0,67 cm3.g"'. Le carbone activé B légèrement oxydé ou réduit comporte plus de micropores par gramme de carbone que le carbone activé A oxydé. 20 n V Échantillon ll microQ d REVENDICATIONS 1. Condensateur électrochimique (1) comportant une première électrode (2) et une deuxième électrode (3) comprenant chacune du carbone et un électrolyte aqueux (4) situé à l'interface des deux électrodes, caractérisé en ce que la surface du carbone de la première électrode (2) présente un taux atomique de fonctionnalisation multiplié par un facteur égal à au moins 2 par rapport au taux atomique de fonctionna lisation de la surface du carbone de la deuxième électrode (3). 2. Condensateur électrochimique selon la revendication 1, caractérisé en ce que la surface du carbone est fonctionnalisée par des fonctions oxygénées, azotées, soufrées et/ou phosphorées. 3. Condensateur électrochimique selon l'une quelconque des revendications précédentes, caractérisé en ce que la première électrode (2) et/ou la deuxième électrode (3) comportent du carbone activé. 4. Condensateur électrochimique selon l'une quelconque des revendications précédentes, caractérisé en ce que le volume massique des micropores de diamètre inférieur ou égal à 0,7 nm du carbone de la deuxième électrode (3) est supérieur à celui du carbone de la première électrode (2). 5. Condensateur électrochimique selon l'une quelconque des revendications précédentes, caractérisé en ce que le volume massique des micropores de diamètre inférieur ou égal à 0,7 nm est compris entre 0,1 cm3.g-' et 1,2 cm3.g-' pour le carbone de la deuxième électrode (3). 6. Condensateur électrochimique selon l'une quelconque des revendications 1 à 4, caractérisé en ce que le volume massique des micropores de diamètre inférieur ou égal à 0,7 nm est compris entre 0,1 cm3.g-' et 1,2 cm3.g-1pour le carbone de la première électrode (2). 7. Condensateur électrochimique selon l'une quelconque des revendications précédentes, caractérisé en ce qu'il comprend en outre un séparateur (5) disposé dans l'électrolyte (4) entre la première (2) et la deuxième (3) électrodes. 2909483 18 8. Condensateur électrochimique selon l'une quelconque des revendications précédentes, caractérisé en ce que l'électrolyte aqueux est une solution aqueuse comportant de l'acide sulfurique. 9. Procédé de fabrication d'un condensateur électrochimique selon 5 l'une quelconque des revendications précédentes, caractérisé en ce qu'il comporte une étape où le carbone de la première électrode (2) est oxydé par une solution acide. 10. Procédé selon la revendication précédente, caractérisé en ce que le carbone est activé. 10 11. Procédé selon la revendication 9 ou 10, caractérisé en ce que la solution acide est une solution aqueuse d'acide nitrique. 12. Procédé selon l'une quelconque des revendications 9 à 11, caractérisé en ce qu'il comporte en outre une étape où le carbone de la deuxième électrode (3) subit un traitement oxydant différent du traitement 15 appliqué au carbone de la première électrode (2). 13. Procédé selon l'une quelconque des revendications 9 à 12, caractérisé en ce qu'il comporte une étape où le carbone de la deuxième électrode (3) subit un traitement réducteur. 14. Système électronique portable caractérisé en ce qu'il comporte un 20 ou plusieurs condensateurs (1) selon l'une quelconque des revendications 1 à 8 ou obtenu(s) selon le procédé selon l'une quelconque des revendications 9 à 13. 15. Automobile caractérisée en ce qu'elle comporte un ou plusieurs condensateurs (1) selon l'une quelconque des revendications 1 à 8 ou 25 obtenu(s) selon le procédé selon l'une quelconque des revendications 9 à 13. 16. Système de transport ferré caractérisé en ce qu'il comporte un ou plusieurs condensateurs (1) selon l'une quelconque des revendications 1 à 8 ou obtenu(s) selon le procédé selon l'une quelconque des revendications 9 30 à 13. 17. Avion caractérisé en ce qu'il comporte un ou plusieurs condensateurs (1) selon l'une quelconque des revendications 1 à 8 ou 2909483 19 obtenu(s) selon le procédé selon l'une quelconque des revendications 9 à 13. 18. Système stationnaire caractérisé en ce qu'il comporte un ou plusieurs condensateurs (1) selon l'une quelconque des revendications 1 à 8 5 ou obtenu(s) selon le procédé selon l'une quelconque des revendications 9 à 13. 19. Circuit électrique comportant au moins un condensateur (1) selon l'une quelconque des revendications 1 à 8 ou obtenu(s) selon l'une quelconque des revendications 9 à 13 et une source de courant (6) 10 connecté aux bornes du condensateur de sorte que la première électrode (2) est reliée à la borne positive de la source (6) et la deuxième électrode (3) est reliée à la borne négative.